(57)【特許請求の範囲】
【請求項１】
既設タイル張り仕上げ壁のタイルの略中央部に形成された孔に挿通され、少なくとも先端が躯体に埋設されたアンカーピンと、前記既設タイル張り仕上げ壁表面に形成された、短繊維が混入された合成樹脂を溶剤で溶かして溶剤が揮発し残る樹脂が、均一に絡み合い分子間力を発揮し、均一で強靭な透明塗膜層と、エポキシ樹脂等が注入されていない、コンクリート躯体と既設タイル張り仕上げ壁のタイルやモルタルとの間に形成された浮き部と、によって構成された既設タイル張り仕上げ壁の落下防止構造。
【請求項２】
前記既設タイル張り仕上げ壁の落下防止構造の、前記短繊維が混入された合成樹脂透明塗膜層は、施工現場で形成されたものであることを特徴とする請求項１に記載された既設タイル張り仕上げ壁の落下防止構造。
【請求項３】
前記既設タイル張り仕上げ壁の落下防止構造の、前記短繊維が混入された合成樹脂透明塗膜層は、アクリル樹脂、アクリルシリコーン共重合樹脂やアクリルウレタン共重合樹脂を含むアクリル共重合樹脂、ウレタン樹脂、シリコーン樹脂、フッ素樹脂の群から少なくとも１つ選ばれた樹脂が成膜したものであることを特徴とする請求項１乃至請求項２のいずれかに記載された既設タイル張り仕上げ壁の落下防止構造。
【請求項４】
前記既設タイル張り仕上げ壁の落下防止構造の、前記短繊維が混入された合成樹脂透明塗膜層は、長さ３〜１５ｍｍ、太さ１〜５０μｍのナイロン、ビニロン、ガラス等の短繊維が重量比において０．５〜５％混入されたものであることを特徴とする請求項１乃至請求項３のいずれかに記載された既設タイル張り仕上げ壁の落下防止構造。
【請求項５】
既設タイル張り仕上げ壁のタイルの略中央部と躯体に穿孔し、アンカーピンを前記穿孔された孔に少なくとも先端が躯体に埋設するまで挿入固定し、既設タイル張り仕上げ壁表面に、ナイロン、ビニロン、ガラス等の短繊維を混入した溶剤で溶かした透明合成樹脂を塗布して、溶剤が揮発し残る樹脂が、均一に絡み合い分子間力を発揮し、均一で強靭な短繊維が混入された合成樹脂透明塗膜層を形成する一方、コンクリート躯体と既設タイル張り仕上げ壁のタイルやモルタルとの間に形成された浮き部にエポキシ樹脂等を注入しない、既設タイル張り仕上げ壁の落下防止工法。
【発明の詳細な説明】
【技術分野】
【０００１】
本発明は、既設タイル張り仕上げ壁のタイルやモルタル等が落下するのを防止するための、既設タイル張り仕上げ壁の落下防止構造及び落下防止工法に関するものである。
【背景技術】
【０００２】
建築物や構築物の仕上げ壁の代表例であるタイル張り仕上げ壁は、平均して築造後１３．６年頃からひび割れ、浮き等の変状が顕在化してくる。仕上げ壁表面のタイルのひび割れは、漏水やひいては、コンクリート躯体の中性化による耐力の低下等を招き、建築物や構築物の耐用年数に大きな影響を与える。
また、同じくタイルの浮きは、タイルの剥落等による死傷等の大きな事故につながりかねない。
さらに、躯体内の鉄筋が腐食した場合には、躯体表面が盛り上がり、この躯体盛上部が既設仕上げ壁ともども落下することもあり、これも大きな事故につながりかねない。
【０００３】
そこで従来より、様々な既設仕上げ壁の落下防止工法が採られている。特許文献１には、躯体に外装されたタイルの所要部位に躯体内部に貫通するアンカー孔を穿設し、タイル表面に形成されたアンカー孔の開口縁部に前記アンカー孔とほぼ同径か又は多少大きめの透孔を有するマスキングテープを貼着したのち、前記アンカー孔に外周部を粗面としたアンカーピンを挿入し、アンカーピンの先端がタイルの厚みのほぼ１／２程度の部位に位置するように没入させて接着剤で固定し、ついで補修せんとするタイルと同色の顔料を配合して調色したグラウト材をアンカー孔に充填して開口部を閉塞し、しかるのち貼付したマスキングテープを剥離する技術が開示されている。
【０００４】
また、特許文献２には、外壁の表面を仕上げにした建築物用外壁において、タイルの浮きによる剥離のある部位の表面に下地材としてのラテックスモルタルの層を形成し、該ラテックスモルタルの上面にネットを配置し、該ネットの表面に再度、形成したラテックスモルタルの層の上面に軽量のガラス繊維コンクリート板を配設し、該ガラス繊維コンクリート板に形成したピン孔に挿通させたフランジ部を有するピンを前記基礎外壁に押し込んで、前記ガラス繊維コンクリート板及び前記ネットを固定する技術が開示されている。
【０００５】
さらに、特許文献３には、コンクリート躯体の表面がモルタル等の仕上げ層で被覆された建物外周面を有し、前記コンクリート躯体に複数のアンカーが夫々互いに離間して埋設固定され、前記仕上げ層の外面側に被覆された透明体からなる所定幅の薄肉の保護材が、複数の前記アンカーを介して、建物外周面に止着された建物外周面の補修構造とした技術が開示されている。
【０００６】
上記特許文献１に記載された従来技術は、剥離したタイル毎に補修工事を実施する必要があることから、工事期間が長期化しコストが嵩む。
また、上記特許文献２に記載された従来技術はいずれも、既設の仕上げ面であるタイルを新設のタイル等で被覆してしまうので、建築物新築当初の価値ある景観が喪失する。
さらに、上記特許文献３に記載された従来技術は、新築当初の外壁の景観そのものは透明保護材を通じて視認可能であるものの、該透明保護材が部分的に張り付けられるとともに、ナットが壁から突出していて、補修したことが一目瞭然となって景観上好ましくない。
【０００７】
そこで本発明者らは、工事期間を短縮し、新築当初の壁の風合・景観を維持したまま、長期間に亘って変色することがなく、耐久性及び確実性の高い既設仕上げ壁の落下防止構造及び落下防止工法を提供することを目的として、既設タイル張り仕上げ壁のタイルの略中央部に形成された孔に挿通され、少なくとも先端が躯体に埋設された注入口付アンカーピンと、前記注入口から躯体表面と既設タイル張り仕上げ壁との間に注入されたエポキシ樹脂又はアクリル樹脂と、既設タイル張り仕上げ壁表面に形成された短繊維が混入された透明アクリル樹脂系エマルジョン塗膜層と、によって構成された既設タイル張り仕上げ壁の落下防止構造を提案した（特許文献４）。
【先行技術文献】
【特許文献】
【０００８】
【特許文献１】特開平１０−１１５１０１号公報
【特許文献２】特開平０９−１７７３２８号公報
【特許文献３】特開２００７−２４７２７９号公報
【特許文献４】特許第４２８９６２７号公報
【発明の概要】
【発明が解決しようとする課題】
【０００９】
しかし、本発明者らが先に提案した上記既設タイル張り仕上げ壁の落下防止構造は、既設タイル張り仕上げ壁表面に形成する透明塗膜層を、短繊維が混入された透明アクリル樹脂系エマルジョンにて形成することとしているので、タイル落下防止効果を得るための塗膜強度は有しているものの、耐水性能が必ずしも充分ではないことから、タイル裏面が水分の影響を受けた場合に、透明塗膜面が白化し、透明性を失い易いという問題点を有している。
また、上記既設タイル張り仕上げ壁の落下防止構造は、造膜構造がエマルジョン粒子の融着により形成されたものであるため、造膜時の外気温度が低いとき塗膜物性が低下する等の影響が現れる恐れがある。
さらに、合成樹脂エマルジョンは、本来、水に溶解しない合成樹脂を、水中に安定分散させるために、界面活性剤、重合開始剤切片、親水性官能基等の、水に溶解し易い物質を有している。したがって、水が蒸発し、樹脂皮膜を生成したのちもこれらの成分が皮膜に残留し、皮膜の吸水性を増大させ、耐水性を悪化させる。そのため、溶剤系樹脂の皮膜と比較して耐水性は劣る。
【００１０】
溶剤系樹脂は、溶媒である溶剤が揮発し残る樹脂が、均一に絡み合い分子間力を発揮し、均一で強靭な皮膜を形成する。一方、合成樹脂エマルジョンは粒子同士が接触融着し、一体化することで皮膜化するが、その時、粒子は柔らかい必要があり、十分なやわらかさがないと、粒子同士の融着による一体化が不十分となり、均一な皮膜を得ることはできない。また、十分な融着が得られてもミクロ的に見れば、不均一な皮膜であり、溶剤系樹脂に比べ皮膜の均一性、強度は劣る。また、粒子のやわらかさは温度により影響を受けるため、低温時に皮膜を形成した場合、十分な融着による一体化が得られないため均一性や、皮膜強度が得られない。
【００１１】
本発明は、既設タイル張り仕上げ壁の透明塗膜層の耐水性を高めてその透明性を向上し、低温造膜時の物性低下を抑え、さらに透明塗膜層の強度を向上してコンクリート躯体と既設タイル張り仕上げ壁のタイルやモルタルとの間に形成された浮き部にエポキシ樹脂等を注入する必要のない既設タイル張り仕上げ壁の落下防止構造及び落下防止工法を提供することを目的とするものである。
【課題を解決するための手段】
【００１２】
上記の目的を達成するため、本発明の請求項１に係る既設タイル張り仕上げ壁の落下防止構造は、既設タイル張り仕上げ壁のタイルの略中央部に形成された孔に挿通され、少なくとも先端が躯体に埋設されたアンカーピンと、
前記既設タイル張り仕上げ壁表面に形成された、短繊維が混入された合成樹脂を溶剤で溶かして溶剤が揮発し残る樹脂が、均一に絡み合い分子間力を発揮し、均一で強靭な透明塗膜層と、
エポキシ樹脂等が注入されていない、コンクリート躯体と既設タイル張り仕上げ壁のタイルやモルタルとの間に形成された浮き部と、
によって構成された既設タイル張り仕上げ壁の落下防止構造とした。
本発明の請求項２に係る既設タイル張り仕上げ壁の落下防止構造の、前記短繊維が混入された合成樹脂溶液系透明塗膜層は、施工現場で形成されたものであることを特徴としている。
本発明の請求項３に係る既設タイル張り仕上げ壁の落下防止構造の、前記短繊維が混入された合成樹脂溶液系透明塗膜層は、アクリル樹脂、アクリルシリコーン共重合樹脂やアクリルウレタン共重合樹脂を含むアクリル共重合樹脂、ウレタン樹脂、シリコーン樹脂、フッ素樹脂の群から少なくとも１つ選ばれた樹脂が成膜したものであることを特徴としている。
本発明の請求項５に係る既設タイル張り仕上げ壁の落下防止工法は、既設タイル張り仕上げ壁のタイルの略中央部と躯体に穿孔し、アンカーピンを前記穿孔された孔に少なくとも先端が躯体に埋設するまで挿入固定し、既設タイル張り仕上げ壁表面に、ナイロン、ビニロン、ガラス等の短繊維を混入した溶剤で溶かした透明合成樹脂を塗布して、溶剤が揮発し残る樹脂が、均一に絡み合い分子間力を発揮し、均一で強靭な短繊維が混入された合成樹脂透明塗膜層を形成する一方、コンクリート躯体と既設タイル張り仕上げ壁のタイルやモルタルとの間に形成された浮き部にエポキシ樹脂等を注入しない、既設タイル張り仕上げ壁の落下防止工法とした。
【発明の効果】
【００１３】
請求項１に係る発明によれば、既設タイル張り仕上げ壁のタイルの略中央部に形成された孔に挿通され、少なくとも先端が躯体に埋設されたアンカーピンと、前記既設タイル張り仕上げ壁表面に形成された、短繊維が混入された合成樹脂を溶剤で溶かして溶剤が揮発し残る樹脂が、均一に絡み合い分子間力を発揮し、均一で強靭な透明塗膜層と、エポキシ樹脂等が注入されていないコンクリート躯体と既設タイル張り仕上げ壁のタイルやモルタルとの間に形成された浮き部と、によって構成された既設タイル張り仕上げ壁の落下防止構造を構成したので、透明塗膜層は、その耐水性が向上することから、施工後タイル裏面から水が廻って塗膜層が白濁することを防止して透明性を一層向上し、低温造膜時の物性低下を抑えることができて寒冷地等の冬季の温度の低い環境下での施工を可能とする。
また、短繊維が混入された合成樹脂溶液系透明塗膜層は、上述したように引張強度、引裂強度がエマルジョン系透明樹脂に比し大きいことから、浮き部９にエポキシ樹脂を注入しない。
請求項２に係る発明によれば、短繊維が混入された合成樹脂透明塗膜層は、施工現場で形成されるものであるので、タイル張りのように凹凸のあるものを含む種々の下地の形状に対応することができる。
請求項３に係る発明によれば、短繊維が混入された合成樹脂透明塗膜層は、アクリル樹脂、アクリルシリコーン共重合樹脂やアクリルウレタン共重合樹脂を含むアクリル共重合樹脂、ウレタン樹脂、シリコーン樹脂、フッ素樹脂の群から少なくとも１つ選ばれた樹脂が成膜したものであり、ａ．水溶性樹脂やエマルジョンと異なり耐水性を低下させる添加物を含まないため、タイル裏面が水分の影響を受けたとしても、透明塗膜面が白化することなく、長い間透明性を失うことはなく、また、造膜時の外気温度が低いときであっても、ｂ．透明アクリル樹脂系エマルジョン塗膜層とは異なり水を含まないから、樹脂が凍結することはないため施工が可能であり、塗膜物性が低下することがない既設タイル張り仕上げ壁の落下防止構造とすることができる。
請求項４に係る発明によれば、短繊維が混入された合成樹脂透明塗膜層は、長さ３〜１５ｍｍ、太さ１〜５０μｍのナイロン、ビニロン、ガラス等の短繊維が重量比において０．５〜５％混入したものとしているので、透明度が高い樹脂塗膜を形成することができ、塗膜の引張強度、引裂強度が向上し、新築当初の壁の景観を高度に維持することができる。
請求項５に係る発明によれば、既設タイル張り仕上げ壁の落下防止工法を、既設タイル張り仕上げ壁表面に、ナイロン、ビニロン、ガラス等の短繊維を混入した溶剤で溶かした透明合成樹脂を塗布して、溶剤が揮発し残る樹脂が、均一に絡み合い分子間力を発揮し、均一で強靭な短繊維が混入された合成樹脂透明塗膜層を形成する一方、コンクリート躯体と既設タイル張り仕上げ壁のタイルやモルタルとの間に形成された浮き部にエポキシ樹脂等を注入しない、既設タイル張り仕上げ壁の落下防止工法としたので、工事期間を短縮して工事コストを低減し、新築当初の壁の風合を損なわずに景観を維持したまま、長期間に亘って変色することなく、透明塗膜層の耐水性を高めて白化を防止して透明性を長い間維持するとともに、低温造膜時の物性低下を抑え、耐久性及び確実性の高い既設タイル張り仕上げ壁の落下防止構造を提供することができる。
【図面の簡単な説明】
【００１４】
【図１】本発明の既設タイル張り仕上げ壁の落下防止構造を示す部分正面図である。
【図２】本発明の既設タイル張り仕上げ壁の落下防止構造を示す部分断面図である。
【図３】本発明の既設タイル張り仕上げ壁の落下防止工法の作業手順を示すものである。
【実施例】
【００１５】
以下、本発明の具体例として、実施例を述べるが本発明はこの実施例に限定されるものではない。
＜短繊維混入透明塗材の調整＞
トルエン、ミネラルスピリット、アルコール系溶剤等の溶剤で溶かした固形分５０％のアクリルシリコーン共重合透明樹脂９０重量部に対し、長さ５ｍｍ、太さ２８μｍのビニル樹脂短繊維、ナイロン樹脂短繊維、ガラス短繊維等の短繊維２重量部を混入し、さらに、造膜助剤４重量部と分散剤・消泡剤等の添加剤４重量部を加えて攪拌する。
本発明者らは、溶剤に溶かしたアクリルシリコーン透明樹脂に混入する短繊維の長さ、太さ及び混入割合を所定の範囲に設定することにより、成膜した樹脂塗膜が透明となり、所定の引張強度、引裂強度、接着力を有しつつ、適正な伸び率を確保して均一な膜厚とすることができ、かつ、透明塗膜層の耐水性を高めて透明性を向上し、低温造膜時の物性低下を抑えることができるという知見に基づいて本発明に到達したものである。
従来よりのエマルジョン透明樹脂の場合、溶媒として水を使用しているため、十分な耐水性を得ることは困難であることが判明した。
透明樹脂としては、アクリルシリコーン共重合透明樹脂の他に、アクリル単独重合樹脂、アクリルウレタン樹脂等の他のアクリル共重合樹脂、ウレタン樹脂、フッ素樹脂、シリコーン樹脂の透明樹脂を用いることができる。
これら透明樹脂は、それぞれ単独で用いることができることは勿論、２以上のものを組み合わせて混合して用いることができる。
なお、エポキシ樹脂、ポリエステル樹脂については、利用可能ではあるが、経年での黄変等の理由により利用しないことが好ましい。
また、明細書において配合割合を表すとき、断わりのない限り重量比で表している。
【００１６】
短繊維の材料としては、ビニル樹脂製、ナイロン樹脂製及びガラス繊維製を使用することができるが、ナイロン製が柔軟性に優れており、塗膜の可撓性が大きく下地の動きに対してよく追従し、塗膜の割れ、浮きはがれの発生をよりよく防止することができる。
【００１７】
繊維長の範囲は、短いと強度不足となり、長いと繊維が毛羽立ったりささくれ立ったりして、仕上がりが悪くなるので、３〜１５ｍｍの範囲とするのが好ましく、５〜１０ｍｍの範囲がさらに好ましい。
【００１８】
繊維の太さの範囲は、ビニル樹脂製とナイロン樹脂製においては、繊維が細いと強度不足となり、太いと繊維が表面に出て塗膜表面にザラツキ感が出て好ましくない。
繊維太さの下限値はガラス繊維製で１μｍ、その上限値はビニル樹脂製とナイロン樹脂製で５０μｍ程度であり、１〜３０μｍとするのが好適である。
【００１９】
短繊維の添加量は、多ければ塗膜の引張強度と引裂強度は向上する反面、その伸び率は低下する。よって、必要な強度を確保するため、その下限を透明樹脂に対する重量比で０．５％程度とし、塗膜の可撓性を大きくして下地の動きに対して追従でき、塗膜の割れ、浮きはがれが発生しないようにするため、その上限を５％程度とすることが求められる。
【００２０】
このように調製された短繊維混入透明樹脂は、施工現場で、こて、へら、刷毛、短毛ローラー又はスプレイガンにて既設仕上げ壁のタイル表面に塗布するものである。
【００２１】
＜施工手順＞
図１は、本発明の既設タイル張り仕上げ壁の落下防止工法を用いて得られた落下防止構造を部分的に示す部分正面図、図２は、同じく既設タイル張り仕上げ壁の落下防止構造の部分断面図、図３は、既設タイル張り仕上げ壁の落下防止工法の作業手順を示すものである。
【００２２】
以下、図３に基づいて、本発明の既設タイル張り仕上げ壁の落下防止構造を構築するための工法の作業手順について説明する。
先ず、テストハンマー等を用いて既設タイル張り仕上げ壁表面を軽く打診し、躯体表面までの深さ、ひび割れ等を調べ、剥離した仕上げ壁の浮き部を確認して補強すべき部位をマーキングする。注入口付アンカーピン４の打ち込み数は、既設タイル張り仕上げ壁の重量を考慮すると、平米当たり４本程度が適当である。
次いで、無振動電動ドリルを用いて、上述したマーキングに従ってタイル２に対し直角に躯体１に達するまで穿孔６する。次に後述する化粧キャップ５を収容するため、この孔径よりも径が大きい浅い孔７を穿つ、いわゆる２段掘を行う。
次いで、圧縮空気等で接着の妨げとなる穿孔内の切粉を除去する。
その後、前記孔６に注入口付アンカーピンを躯体内に２０ｍｍ以上挿入し、拡張子（図示省略）を専用打込み棒にて打ち込んでその先端部を拡開させて躯体１に固着する。
なお、注入口付アンカーピン４は、図２に示されるように、基端を注入口とされ中空軸の軸方向中程から先端にスリット（図示省略）が設けられるとともに拡張子を内蔵しており、その先端部が拡張子により拡開されたときに躯体１に食い込む構造を有するものである。
【００２３】
次に、手動式注入器を用いて、短繊維を含有しないエポキシ樹脂をアンカーピンの注入口より徐々に充填する。
なお、本実施例においては、既設タイル張り仕上げ壁に浮きが生じている場合には、図１において円形で示すように、浮き部９にエポキシ樹脂が充填されるまで注入することとしているが、この短繊維が混入された合成樹脂を溶剤で溶かした透明塗膜層は、上述したように引張強度、引裂強度がエマルジョン系透明樹脂に比し大きいことから、必ずしも浮き部９にエポキシ樹脂を注入する必要はない。
充填が終了した段階で、注入口をタイルと同系色に焼付けした化粧キャップをプラスチックハンマー等を用いて打ち込み装着する。化粧キャップをタイルと同系色にするのは、補修工事を実施したことを視認し難くして建築物や構築物の風合、景観を保ちその価値を下げないためである。
以上の説明において、注入口付アンカーピンを躯体に打ち込み、躯体と既設タイル張り仕上げ壁との間にエポキシ樹脂を注入・充填する工法を実施しているが、前記エポキシ樹脂はアクリル樹脂でも良い。
【００２４】
短繊維混入透明樹脂を既設タイル張り仕上げ壁表面に塗布する前処理として、外壁タイル面を高圧水洗い等で洗浄する。
洗浄乾燥後、短繊維混入透明塗材の付着力を増すために、短繊維を含まない溶剤型透明アクリル樹脂系樹脂コートシーラーを、既設タイル張り仕上げ壁表面に、こて、へら、刷毛等で約０．１５Ｋｇ／ｍ２塗布して、下塗り層（第１層）を形成する。
このコートシーラーの樹脂として具体的には、基剤としてアクリルシリコーン系樹脂ワニスに対して、硬化剤としてアクリルシリコーン系樹脂用触媒溶液を配合したものを用いた。
【００２５】
次いで、段落００１４の＜短繊維混入透明塗材の調整＞の項において既に説明した、本発明の特徴である溶剤で溶けた短繊維混入透明樹脂を、繊維の毛羽立ち、樹脂だまりがなく、塗膜厚が均一になるように、こて、刷毛、短毛ローラー、ゴムベラ、吹き付け等で約０．４Ｋｇ／ｍ２塗布し、中塗り層（１回目）を形成する。
中塗り層（１回目）乾燥後、好ましくは中１日、前記透明樹脂を、こて、刷毛、短毛ローラー、ゴムベラ、吹き付け等で０．３〜０．４Ｋｇ／ｍ２塗布し、中塗り層（２回目）を形成する。
この短繊維混入溶剤型透明樹脂の２層の塗布層が乾燥して、透明樹脂塗膜層となる。
次いで中塗り層（２回目）乾燥後、好ましくは中１日、短繊維を含有しない弱溶剤型透明アクリル樹脂トップコートを、こて、へら、刷毛、ローラー等で塗布する。
トップコートの樹脂として具体的には、基剤としてアクリルシリコーン系樹脂ワニスに対して、硬化剤としてアクリルシリコーン系樹脂用触媒溶液を配合したものを用いた。
なお、添加剤を加えることにより、トップコートの艶を少しずつ減らしていくことができる。
このときの塗布量は０．２〜０．３Ｋｇ／ｍ２とするが、透明樹脂塗膜層となじませ、長期間に亘って該途膜層を保護するために、２回塗りすることが望ましい。
【００２６】
以上説明した本発明の落下防止工法により改修された既設タイル張り仕上げ壁の落下防止構造は、主として図２に断面図として示すように、既設仕上げ壁であるタイル２の略中央部に穿設された孔６に挿通され、先端が躯体１内に２０ｍｍ以上埋設された注入口付アンカーピン４と、前記注入口から躯体表面１と既設タイル張り仕上げ壁２との間に注入されたエポキシ樹脂又はアクリル樹脂１０と、既設タイル張り仕上げ壁２の表面に形成された短繊維が混入された透明樹脂溶液系塗膜層１１によって構成される、請求項１に係るものである。
【００２７】
既設タイル張り仕上げ壁表面に形成された短繊維が混入された透明樹脂溶液系塗膜層１１は、混入されたビニル樹脂短繊維、ナイロン樹脂短繊 維、ガラス短繊維等の短繊維によって、引張強度、引裂き強度が強化され、既設タイル張り仕上げ壁２表面に強固に接着して、短繊維が混入された透明樹脂溶液系塗膜層１１自体により、既設タイル張り仕上げ壁２が一体化された状態を作り出し、この構造により、仮令既設タイル張り仕上げ壁２の一部が躯体１から剥離しても、該剥離部すなわち浮き部９は、その塗膜層が未だ剥離していない仕上げ壁表面に形成されている透明樹脂溶液系塗膜層１１と引き裂かれ、破断されない限り剥落することはない。
また、アンカーピン４を躯体１に打ち込んでいるので、このアンカーピン４は、アンカー作用により既設タイル張り仕上げ壁２を躯体表面に押し付けるとともに既設タイル張り仕上げ壁２を懸垂支持し、透明樹脂溶液系塗膜層１１と協同して、あたかも塗膜層が広範囲に亘る画鋲の頭部のように作用して、既設タイル張り仕上げ壁２の躯体からの剥離とその剥落を防止し得る。
さらに、透明樹脂溶液系塗膜層１１は、長期間に亘って変色することなく、透明塗膜層の耐水性を高めて白化を防止して透明性を長い間維持するとともに、低温造膜時の物性低下を抑えて耐久性を向上する。
【符号の説明】
【００２８】
１ 躯体
２ 仕上げ壁材
３ モルタル
４ 注入口付アンカーピン
５ 化粧キャップ
９ 浮き部
１０ 充填エポキシ樹脂
１１ 合成樹脂溶液系透明塗膜層
【図１】
0005608931.tif 000002
【図２】
0005608931.tif 000003
【図３】
0005608931.tif 000004